(57)【特許請求の範囲】
【請求項１】
塗工層を有する用紙の古紙パルプを原料５０重量％以上で含み，原料残部にバージンパルプを含む衛生用紙であって，
ＪＩＳＰ８１４８に準拠して測定した白色度が，７５％以上であり，
ＪＩＳＰ８１４８に従い紫外光除去フィルターを使用して測定した値と前記白色度との差で示される蛍光強度が，１．５〜３．０％であり，
ＪＩＳＰ８１５０に準拠して測定したＬ*ａ*ｂ*表色系による色相のｂ*値が，１．５〜３．０である
衛生用紙。
【請求項２】
前記古紙パルプの含有量は，原料６０〜８０重量％であり，
前記バージンパルプの含有量は，原料２０〜４０重量％である
請求項１に記載の衛生用紙。
【請求項３】
ＪＩＳＰ８１１８に準拠して測定した密度が，０．３ｇ／ｃｍ３以上である
請求項２に記載の衛生用紙。
【請求項４】
ＪＩＳＰ８１２４に準拠して測定した坪量が，１６．０ｇ／ｍ２以上である
請求項３に記載の衛生用紙。
【請求項５】
前記塗工層を有する用紙は，印刷用塗工紙である
請求項１から請求項４のいずれかに記載の衛生用紙。
【発明の詳細な説明】
【技術分野】
【０００１】
本発明は，主としてトイレットペーパーやティシュペーパーとして利用される衛生用紙に関する。具体的に説明すると，本発明は，原料に古紙パルプが配合された環境に優しい衛生用紙に関するものである。
【背景技術】
【０００２】
従来から，トイレットペーパーやティシュペーパーなどの衛生用紙として，古紙パルプ１００％からなるものが知られている（例えば特許文献１）。衛生用紙の原料として利用される古紙パルプとしては，一般的に，牛乳パック等の紙パックをリサイクルしたものや，塗工層を含む印刷用紙をリサイクルしたものが用いられる。古紙パルプ１００％の衛生用紙は，紙パックや印刷用紙をリサイクルしたものであるため，環境に優しく，また低コストで製造することができる。
【０００３】
ただし，古紙パルプ１００％の衛生用紙は，柔らかさや強度の点において，リサイクル品ではないバージンパルプ１００％の衛生用紙に劣る。このため，古紙パルプとバージンパルプを所定の割合でブレンドしたものを抄紙原料として用いることで，柔らかさと強度を維持した衛生用紙を製造できることが知られている（例えば特許文献２）。
【先行技術文献】
【特許文献】
【０００４】
【特許文献１】特開２００８−２５５４９６号公報
【特許文献２】特開２００９−２１９５６２号公報
【発明の概要】
【発明が解決しようとする課題】
【０００５】
ところで，牛乳パック等の紙パックをリサイクルした古紙パルプは，その品質が比較的バージンパルプに近いものであるから，このような古紙パルプを抄紙原料に含有させても，衛生用紙の品質をある程度維持することができる。ただし，紙パックの古紙パルプは，リサイクル品として利用しやく品質も良いため，原料コストが嵩むという問題がある。他方で，塗工層を有する印刷用塗工紙をリサイクルした古紙パルプは，カオリンや炭酸カルシウム及び蛍光染料を含んでいることから，紙パックの古紙パルプと比較して，利用用途が少なく，品質も劣るとされている。このため，印刷用塗工紙の古紙パルプを積極的に原料に利用することで，より環境への貢献度は大きくなるといえる。
【０００６】
しかし，印刷用塗工紙の古紙パルプには，カオリンや炭酸カルシウム及び蛍光染料が含まれており，これを衛生用紙の抄紙原料として利用すると，結果として衛生用紙の蛍光強度が高まり過ぎてしまい，見栄えが悪くなるという問題がある。つまり，衛生用紙の蛍光強度が高くなり過ぎると，使用者に対して白過ぎるといった印象を与えてしまう。また，古紙パルプを多く含む衛生用紙は，バージンパルプを多く含むものと比較して，柔らかさと強度に劣るという問題もある。
【０００７】
そこで，本発明は，印刷用塗工紙等の塗工層を有する用紙の古紙パルプを多く含む環境に優しい衛生用紙において，目に優しい色合い呈する衛生用紙を提供することを解決課題とする。
【課題を解決するための手段】
【０００８】
本発明は，衛生用紙に関する。本発明の衛生用紙は，塗工層を有する用紙（例：印刷用塗工紙）の古紙パルプを原料５０重量％以上で含み，原料残部にバージンパルプを含んでいる。そして，本発明の衛生用紙では，古紙パルプとバージンパルプの配合比などを調整することで，ＪＩＳＰ８１４８に準拠して測定した白色度を７５％以上とする。また，蛍光強度を１．５〜３．０％の範囲に留める。さらに，ＪＩＳＰ８１５０に準拠して測定したＬ*ａ*ｂ*表色系による色相のｂ*値を，１．５〜３．０とする。
【０００９】
なお，ここにいう「蛍光強度」とは，ＪＩＳＰ８１４８にならい紫外光除去フィルターを使用して測定した値と，ＪＩＳＰ８１４８に準拠して紫外光除去フィルターを使用せずに測定した白色度との差を意味する。すなわち，蛍光強度とは，ＪＩＳＰ８１４８に規定される白色度を，紫外光除去フィルター有無の条件で測定し，通常条件（紫外光あり）で測定した白色度から紫外光除去フィルター使用条件（紫外光なし）で測定した白色度を減じた数値を指す。ここで，紫外光除去フィルターとは，波長３９０ｎｍ以下の光を任意の割合でカットするものである。塗工層に含まれる蛍光顔料等の蛍光物質は，紫外領域の波長の光を可視光に変化させる特性があることから，紫外光の有無で測定することにより，蛍光増白剤に由来する白色度の変化，即ち蛍光強度として捉えることが可能となる。
【００１０】
また，「色相のｂ*値」は，Ｌ*ａ*ｂ*表色系によるものである。Ｌ*ａ*ｂ*表色系は，Ｌ*，ａ*，及びｂ*の３次元座標で特定される補色空間を示している。＋Ｌ*方向は明方向，−Ｌ*方向は暗方向，＋ａ*方向は赤方向，−ａ*は緑方向，＋ｂ*は黄方向，−ｂ*は青方向を示す。本発明のように色相のｂ*値が１．５〜３．０である場合，その衛生用紙は多少黄色味がかっていることを意味する。
【００１１】
上記構成のように，衛生用紙が塗工層を有する用紙の古紙パルプを原料５０重量％以上で含む場合であっても，白色度を７５％以上に維持しつつ，蛍光強度を１．５〜３．０％に留めて，さらにＬ*ａ*ｂ*表色系のｂ*値を１．５〜３．０とすることで，衛生用紙が目に優しい色合いを呈するようになる。また，本発明の衛生用紙は，Ｌ*ａ*ｂ*表色系のｂ*値が１．５以上となる黄色味がかった特殊な色合いを有するため，他の既成品との差別化にも繋がる。従って，印刷用塗工紙等の古紙パルプを主原料として，目に優しい特徴的な色合いを呈する衛生用紙を提供することができる。
【００１２】
本発明の衛生用紙において，塗工層を有する用紙の古紙パルプの含有量は原料６０〜８０重量％であることが好ましく，バージンパルプの含有量は原料２０〜４０重量％であることが好ましい。また，衛生用紙は，塗工層を有する用紙の古紙パルプとバージンパルプのみからなるものであってもよい。ただし，衛生用紙は，塗工層を有する用紙の古紙パルプとバージンパルプの他に，例えば塗工層を有さない紙パック等の古紙パルプを含有していてもよい。
【００１３】
上記のように，塗工層を有する用紙の古紙パルプの含有量を６０重量％以上とすることで，環境に優しい衛生用紙を低コストで製造できる。また，上記古紙パルプの含有量を８０重量％以下とし，所定量のバージンパルプを配合することで，蛍光強度を抑えるとともに，Ｌ*ａ*ｂ*表色系のｂ*値を好ましい範囲（１．５〜３．０）とすることができる。
【００１４】
本発明の衛生用紙は，ＪＩＳＰ８１１８に準拠して測定した密度が，０．３ｇ／ｃｍ３以上であることが好ましい。
【００１５】
上記構成のように，本発明の衛生用紙では，あえて密度を高めることが好ましい。これにより，衛生用紙の蛍光強度を抑え，Ｌ*ａ*ｂ*表色系のｂ*値を好ましい範囲（１．５〜３．０）とすることが容易になる。また，密度を高めることで，衛生用紙の強度が向上する。本発明のように，古紙パルプを多く含有する衛生用紙は，手触りが柔らかいのもの強度に劣るという性質を有するが，密度を高めることで，手触りの柔らかさと強度の強さを両立させることができる。
【００１６】
本発明の衛生用紙は，ＪＩＳＰ８１２４に準拠して測定した坪量が，１６．０ｇ／ｍ２以上であることが好ましい。
【００１７】
上記構成のように，本発明の衛生用紙では，あえて坪量を高めることが好ましい。これにより，衛生用紙の蛍光強度を抑え，Ｌ*ａ*ｂ*表色系のｂ*値を好ましい範囲（１．５〜３．０）とすることが容易になる。また，衛生用紙の手触りの柔らかさと強度の強さを両立させることができる。
【００１８】
本発明の衛生用紙において，古紙パルプは，印刷用塗工紙の古紙パルプであることが好ましい。印刷用塗工紙は，塗工層を有しており，この塗工層には顔料と接着剤が含まれている。本発明では，このような塗工層を含む印刷用塗工紙の古紙パルプを原料として使用し，環境性能に優れた見栄えの良い衛生用紙を提供する。
【発明の効果】
【００１９】
本発明は，塗工層を有する用紙の古紙パルプを主原料とした環境に優しい衛生用紙に関する。このような衛生用紙は，古紙パルプの塗工層に含まれる蛍光顔料が原因となり，蛍光強度が強くなって見栄えが悪くなる傾向にある。そこで，本発明は，蛍光強度を低く抑え，Ｌ*ａ*ｂ*表色系のｂ*値を１．５〜３．０の範囲に調整することで，優しい色合い呈する見栄え良い衛生用紙を提供することができる。
【発明を実施するための形態】
【００２０】
以下，図面を用いて本発明を実施するための形態について説明する。本発明は，以下に説明する形態に限定されるものではなく，以下の形態から当業者が自明な範囲で適宜変更したものも含む。
なお，本願明細書において，「Ａ〜Ｂ」とは「Ａ以上Ｂ以下」であることを意味する。
【００２１】
本発明は，トイレットペーパーやティシュペーパーや利用される家庭用の衛生用紙に関する。特に，本発明の衛生用紙は，１枚あたり坪量が１０〜２５ｇ/ｍ2の範囲にある薄葉紙であることが好ましい。また，本発明の衛生用紙は，２枚又は３枚以上を重ね合わせて，２プライ又は３プライ以上の製品とすることもできる。
【００２２】
本発明の衛生用紙は，一般的な抄紙機を利用して製造することができる。一般的な抄紙機は，ワイヤーパート，プレスパート，ドライヤパート，キャレンダパート，及びリールパートを備えている。
【００２３】
ワイヤーパートは，射出された抄紙原料（パルプ）を脱水してシート化する工程である。ワイヤーパートでは，予め成分が調製された抄紙原料を，水分を大量に含んだ状態でフォーミングユニットに供給し，衛生用紙の原型となる紙層を形成する。抄紙原料に含まれる大量の水分はここで脱水されて，湿紙の地合いが整えられる。
【００２４】
プレスパートは，シート化した抄紙原料に圧力を掛けてさらに脱水する工程である。プレスパートでは，ワイヤーパートにおいて形成された湿紙に圧力を掛け，この湿紙に含まれる水分を搾り取る。ここでは，湿紙の表面を平滑にすると同時に，湿紙の主要部を構成するパルプ成分の密度を高めて，強固な湿紙を形成する。
【００２５】
ドライヤパートは，乾燥機の内部に抄紙原料のシートを導入して，熱を加えることで完全に乾燥させる工程である。ドライパートでは，プレスパートを経た湿紙をヤンキードライヤーによって加熱することにより，余分な水分を強制的に蒸発させる。これにより，湿紙を乾燥させた紙を得る。ヤンキードライヤーの鏡面ロールに巻き付けて乾燥された紙は，クレーピングドクターによってクレーピング処理されつつ，この鏡面ロールの表面から剥離されて，その後のキャレンダパートへと搬出される。
【００２６】
キャレンダパートは，乾燥後のシートの表面を押圧しながら引き延ばして，シートの表面を滑らかにする工程である。すなわち，キャレンダパートでは，ほぼ完成された状態の紙を一対のキャレンダロールの間に導入することにより，紙の表面を平滑に仕上げてその密度を高める。
【００２７】
リールパートは，各工程を経て得られた長尺の紙を巻き取って，紙が多重に巻き付けられたロール体を形成する工程である。リールパートでは，できあがった紙，つまり一枚のトイレットペーパーとなる衛生用紙の原紙をロール状に巻き取る。また，その後，上記した工程を経て得られた衛生用紙の原紙ロールを２本用意し，別の工程にてこれらを重ね合わせて切断することにより，２枚一組（２プライ）のトイレットペーパー製品を得ることができる。また，衛生用紙の原紙ロールを３本用意することで，３枚一組（３プライ）のトイレットペーパー製品を得ることも可能である。
【００２８】
本発明において，衛生用紙の抄紙原料としては，古紙パルプとバージンパルプとを所定割合で混合したものが用いられる。このため，本発明に係る衛生用紙は，古紙パルプとバージンパルプとによって構成されたものとなる。
【００２９】
本発明において，古紙パルプとしては，塗工層を有する用紙の古紙パルプが用いられる。塗工層を有する用紙としては，印刷用塗工紙を利用することが一般的である。印刷用塗工紙の塗工層には，例えば顔料と接着剤（バインダー）が含有している。例えば，顔料としては，カオリン，クレー，炭酸カルシウム，水酸化アルミニウム，酸化亜鉛，硫酸バリウム，硫酸カルシウム，シリカ，活性白土，タルク，サチンホワイト，レーキ等の無機顔料，及びプラスチックピグメント等の有機顔料が挙げられる。接着剤としては，陽性澱粉，酸化澱粉，熱化学変性澱粉等の澱粉類など，通常の塗工紙用の接着剤が適宜選択して使用し得る。
【００３０】
また，塗工層を有する古紙パルプ材料には，蛍光染料が含まれる。蛍光染料とは，光のなかの紫外線を吸収し，励起して青紫色の光を放射し，視覚的に白く発色する染料であり，紙に配合することで目に白さと輝きが増して見えるようになり，視覚的に白くみせている。このため，印刷用塗工紙などの塗工層を有する古紙パルプには，蛍光染料が含まれている。古紙パルプに含まれる蛍光染料の種類には特に限定がなく，一般的に製紙用途に用いられるものが挙げられる。例えば，蛍光染料としては，例えばアミノスチルベン系，イミダゾール系，オキサゾール系，トリアゾール系，クマリン系，ナフタルイミド系，ピラゾリン系等の蛍光染料が例示され，これらの中から１種又は２種以上を適宜選択して使用することができる。より具体的に，蛍光染料としては，ジアミノスチルベンジスルホン酸誘導体、イミダゾール誘導体，クマリン誘導体等を例示できる。古紙パルプ材料としては，蛍光染料が，２〜６ｇ／パルプｋｇの濃度で含まれるものを用いることが好ましい。
【００３１】
本発明では，このような塗工層を有する用紙の古紙パルプが，抄紙原料として利用される。塗工層を有する用紙としては，例えば，模造用紙（墨印刷のある上質印刷用紙）や，上反古用紙（製本・印刷工場より発生する印刷のある上質印刷用紙），色上用紙（色刷りのある上質印刷用紙），あるいはミックスオフィス古紙（オフィスから発生する紙／使用済みコピー用紙等）を用いることができる。
【００３２】
衛生用紙を構成する原料のうち，印刷用塗工紙の古紙パルプは，原料５０重量％以上で含まれている。具体的には，印刷用塗工紙の古紙パルプは，原料６０重量％以上，原料７０重量％以上，原料７５重量％以上，又は原料８０重量％であることが好ましい。このように，印刷用塗工紙の古紙パルプを抄紙原料内に多く含有させることで，環境に優しい衛生用紙を低コストで製造できる。他方で，印刷用塗工紙の古紙パルプの含有量の上限値は，原料８０重量％であることが好ましい。印刷用塗工紙の古紙パルプの含有量が８０重量％を超えると，古紙パルプに含まれる蛍光染料に起因して，衛生用紙の蛍光強度が高まりすぎてしまい，見栄えが悪くなるという懸念がある。このため，印刷用塗工紙の古紙パルプの含有量は，原料６０〜８０重量％であることが適切である。
【００３３】
衛生用紙の抄紙原料のうちの残部には，少なくともバージンパルプが含まれる。バージンパルプとしては，木材等のリグノセルロース材料から得られるセルロースパルプが主に用いられる。セルロースパルプとしては，広葉樹や針葉樹からなる木材チップ等を蒸解して得られる化学パルプ（広葉樹パルプ：ＬＢＫＰ，針葉樹パルプ：ＮＢＫＰ）や，この水分を含んだ化学パルプを脱水及び乾燥して得られるドライパルプ等を使用することができる。衛生用紙は，上述した印刷用塗工紙の古紙パルプとバージンパルプのみからなるものであってもよい。その場合には，抄紙原料のうち，印刷用塗工紙の古紙パルプの残部をすべてバージンパルプとすればよい。
【００３４】
また，衛生用紙の抄紙原料としては，上述した印刷用塗工紙の古紙パルプとバージンパルプの他に，例えば牛乳パック等の紙パックをリサイクルした古紙パルプが含有されていてもよい。ただし，本発明の衛生用紙の主原料は，印刷用塗工紙等の塗工層を有する用紙の古紙パルプである。このため，紙パックの古紙パルプなどは，衛生用紙の抄紙原料に含まれていないことが好ましい。
【００３５】
その他，衛生用紙の抄紙原料には，紙力増強剤や柔軟剤などの公知の薬剤が添加されていても良い。乾燥紙力剤や湿潤紙力剤のような紙力増強剤を抄紙原料に添加すると，衛生用紙の強度を増大させる効果はあるものの，紙の柔軟性や平滑性が低下するという特性を有している。これに対し，柔軟剤を抄紙原料に添加すると，衛生用紙の柔軟性や手触り感を向上させる効果があるものの，衛生用紙の強度を低下させるという特性を有している。このため，衛生用紙の強度を高くするためには紙力増強剤を添加すればよく，反対に衛生用紙の手触りを良化するためには柔軟剤を添加すればよい。
【００３６】
上記したように，衛生用紙の抄紙原料には，塗工層を有する用紙の古紙パルプが多く含有される。このような古紙パルプのみによって衛生用紙を抄造すると，得られる衛生用紙の蛍光強度が高くなりすぎてしまう。例えば，印刷用塗工紙の古紙パルプ１００％の衛生用紙は，蛍光強度が３．０％を超える。このような蛍光強度が高い衛生用紙は，輝度が高すぎてしまい目に悪いという印象を与える。そこで，本発明の衛生用紙は，古紙パルプとバージンパルプの配合比や，衛生用紙の坪量，紙厚，密度，あるいはその他諸条件を調整して，以下のａ，ｂ，ｃの要件を満たすものとすることが好ましい。
【００３７】
［ａ］  衛生用紙の白色度が，７５％以上である。
［ｂ］  衛生用紙の蛍光強度が，１．５〜３．０％である。
［ｃ］  衛生用紙のＬ*ａ*ｂ*表色系による色相のｂ*値が，１．５〜３．０である。
ここで，本願明細書において，「白色度」は，ＪＩＳＰ８１４８に準拠して測定した白色度を意味する。また，「蛍光強度」とは，ＪＩＳＰ８１４８に従い紫外光除去フィルターを使用して測定した値と，ＪＩＳＰ８１４８に準拠して測定した上記の白色度との差で示される値を意味する。また，「Ｌ*ａ*ｂ*表色系による色相のｂ*値」とは，ＪＩＳＰ８１５０に準拠して測定したＬ*ａ*ｂ*表色系による色相のｂ*値の値を意味する。
【００３８】
上記のように，衛生用紙の白色度を７５％以上とすることで，好ましい白色度を持つ衛生用紙が得られる。白色度は，８０％以上，又は８３％以上であることが特に好ましい。
【００３９】
また，衛生用紙の蛍光強度を１．５〜３．０％の範囲に留めることで，使用者に対して目に悪いというような悪印象を与えることを回避できる。具体的には，衛生用紙の蛍光強度は，１．８〜２．７％であることが特に好ましい。
【００４０】
さらに，本発明では，衛生用紙の色相をあえて黄色味がかったものとしている。具体的には，衛生用紙の色相のｂ*値を１．５〜３．０とする。このように，衛生用紙に適度な黄色味を付与することで，使用者に対して目に優しいという印象を与えることができる。特に，色相のｂ*値は，２．０〜３．０，又は２．２２〜２．８とすることが好ましい。色相のｂ*値が低すぎると，白色が強くなり使用者に対して目に優しいという印象を与えることができない。対して，色相のｂ*値が高過ぎると，黄色味が強くなり過ぎてしまい，却って悪印象を与える。このため，本発明では，色相のｂ*値を１．５〜３．０の範囲としている。
【００４１】
なお，衛生用紙の色相のａ値については，特に限定されない。ただし，衛生用紙の色相のａ値は，０±０．５の範囲とする好ましい。
【００４２】
また，本発明の衛生用紙は，その密度が０．３ｇ／ｃｍ３以上であることが好ましい。ここにいう「密度」は，ＪＩＳＰ８１１８に準拠して測定した密度を意味する。このように，本発明では，衛生用紙の密度を０．３ｇ／ｃｍ３以上と比較的高く設定する。このように，衛生用紙の密度を高めることは，衛生用紙の色相のｂ*値を高めることに寄与する。本発明では，衛生用紙の色相のｂ*値を比較的高くして黄色味を強くする必要がある。このため，衛生用紙の密度を高めて，衛生用紙の色相のｂ*値を高くすることが好ましい。また，衛生用紙の密度を０．３ｇ／ｃｍ３とすることで，衛生用紙の引張強さを向上させることができる。なお，衛生用紙の密度の上限値は，例えば０．５ｇ／ｃｍ３程度とすればよい。
【００４３】
また，本発明の衛生用紙は，その坪量が１６．０ｇ／ｍ２以上であることが好ましい。ここにいう「坪量」は，ＪＩＳＰ８１２４に準拠して測定した密度を意味する。また，密度は，衛生用紙の一枚あたりで測定される。例えば，２枚の衛生用紙が重ねられたトイレットペーパー製品においては，一枚あたりの衛生用紙の坪量として測定する。このように，本発明では，衛生用紙の坪量を１６．０ｇ／ｍ２以上と比較的高く設定する。このように，衛生用紙の坪量を高めることは，衛生用紙の色相のｂ*値を高めることに寄与する。本発明では，衛生用紙の色相のｂ*値を比較的高くして黄色味を強くする必要がある。このため，衛生用紙の坪量を高めて，衛生用紙の色相のｂ*値を高くすることが好ましい。また，衛生用紙の坪量を１６．０ｇ／ｍ２とすることで，衛生用紙の引張強さを向上させることができる。なお，衛生用紙の坪量の上限値は，例えば１６．０ｇ／ｍ２程度とすればよい。
【００４４】
その他，上記したａ，ｂ，ｃの要件を満たす範囲において，衛生用紙の抄造条件や物性値を適宜調節することが可能である。これらの各種要件を満たすことで，利用用途の少ない印刷用塗工紙等の古紙パルプを主原料として，目に優しい色合い呈する衛生用紙を，低コストで製造することできる。
【実施例】
【００４５】
【表１】
0006354649.tif 000002
【００４６】
上記表１は，本発明の実施例と比較例に関する各種測定結果の一覧表を示している。本実施例及び比較例では，ダブル（２プライ）又はシングル（１プライ）のトイレットペーパー製品を測定対象とした。ダブルのトイレットペーパー製品は，衛生用紙を２枚重ね合わせたものである。シングルのトイレットペーパー製品は，衛生用紙１枚からなるものである。
【００４７】
色相には，白色度，Ｌ*ａ*ｂ*表色系による色相のＬ*値，ａ*値，ｂ*値，及び蛍光強度が含まれる。白色度は，ＪＩＳＰ８１４８に準拠して測定した。Ｌ*ａ*ｂ*表色系による色相は，ＪＩＳＰ８１５０に準拠して測定した。また，蛍光強度は，ＪＩＳＰ８１４８に従い紫外光除去フィルターを使用して測定した。色相に関する各種パラメータの測定には，分光白色度測色計（スガ試験機／スガ／型式：ＳＣ−１０ＷＰ，製造番号：ＣＣ９０５８０３）を用いた。
【００４８】
坪量の測定は，衛生用紙一枚あたりで測定した。坪量の測定は，ＪＩＳＰ８１２４に準じ，電子天秤を用いておこなった。
【００４９】
紙厚は，トイレットペーパー製品枚数あたりで測定した。つまり，ダブルのトイレットペーパー製品の場合には，衛生用紙を２枚重ねにして紙厚を測定した。紙厚の測定は，ＪＩＳＰ８１１８に準じて行い，計測器としてはハイブリッジ厚さ計（ハイブリッジ社）を用いた。
【００５０】
キャレンダ圧は，抄造工程におけるキャレンダパートでシートの表面を押圧する圧力を示している。
【００５１】
引張強さと引張弾性率は，トイレットペーパー製品枚数あたりで測定した。引張強さと引張弾性率の測定はＪＩＳ  Ｐ８１１３に準じて行い，測定機としては，テンシロン万能材料試験機（ＯＲＩＥＮＴＥＣ社／ＲＴＣ−１２５０Ａ）を用いた。引張弾性率は，トイレットペーパー製品の柔らかさの指標であり，値が小さければ小さいほど柔らかいことを意味している。
【００５２】
フリーネスは，ＪＩＳＰ８１２１−２に準じて測定し，カナダ標準ろ水度試験機（東西精器株式会社／製造番号：４１０５）を用いた。
【００５３】
実施例及び比較例においては，抄紙原料のパルプとしては，印刷用塗工紙の古紙パルプとバージンパルプを適宜用いた。古紙パルプには，模造用紙，上反古用紙，色上用紙，及びミックスオフィス古紙がブレンドされていた。古紙パルプに含まれる蛍光顔料の濃度は，２〜６ｇ／パルプｋｇであった。
【００５４】
実施例１のトイレットペーパー製品（ダブル）は，印刷用塗工紙の古紙パルプを原料７５重量％で含み，バージンパルプ（広葉樹パルプ：ＬＢＫＰ）を原料２５重量％で含むものとした。実施例１は，坪量が１６．６ｇ／ｍ２，紙厚が９８μｍ，密度が０．３３９ｇ／ｃｍ３であり，キャレンダ圧は９ｋｇ／ｍ２に設定した。その結果，実施例１のトイレットペーパー製品は，白色度が８４．５，蛍光強度が１．９６，色相のｂ*値が２．３６となり，印刷用塗工紙の古紙パルプを多く含みながらも，目に優しい色合いを呈する製品となった。また，実施例１は，引張強さ，引張弾性率，フリーネスについても製品として十分な値を有していた。
【００５５】
実施例２のトイレットペーパー製品（シングル）は，印刷用塗工紙の古紙パルプを原料７５重量％で含み，バージンパルプ（広葉樹パルプ：ＬＢＫＰ）を原料２５重量％で含むものとした。実施例２は，坪量が２１．２ｇ／ｍ２，紙厚が６９μｍ，密度が０．３０７ｇ／ｃｍ３であり，キャレンダ圧は５ｋｇ／ｍ２に設定した。その結果，実施例２のトイレットペーパー製品は，白色度が８３．５，蛍光強度が２．６１，色相のｂ*値が２．２９となり，印刷用塗工紙の古紙パルプを多く含みながらも，目に優しい色合いを呈する製品となった。また，実施例２は，引張強さ，引張弾性率，フリーネスについても製品として十分な値を有していた。
【００５６】
実施例３のトイレットペーパー製品（ダブル）は，印刷用塗工紙の古紙パルプを原料６０重量％で含み，バージンパルプとして広葉樹パルプ（ＬＢＫＰ）を原料２０重量％，針葉樹パルプ（ＮＢＫＰ）を原料２０重量％で含むものとした。実施例３は，坪量が１７．１ｇ／ｍ２，紙厚が１００μｍ，密度が０．３４２ｇ／ｃｍ３であり，キャレンダ圧は５ｋｇ／ｍ２に設定した。その結果，実施例３のトイレットペーパー製品は，白色度が８４．２，蛍光強度が１５．２，色相のｂ*値が２．８０となり，印刷用塗工紙の古紙パルプを多く含みながらも，目に優しい色合いを呈する製品となった。また，実施例３は，引張強さ，引張弾性率，フリーネスについても製品として十分な値を有していた。
【００５７】
これに対して，比較例１のトイレットペーパー製品（ダブル）は，印刷用塗工紙の古紙パルプを原料１００重量％で含むものとした。また，比較例１は，坪量が１５．５ｇ／ｍ２，紙厚が１１４μｍ，密度が０．２７２ｇ／ｃｍ３であり，キャレンダ圧は負荷しなかった。その結果，比較例１のトイレットペーパー製品は，蛍光強度が３．２２と極めて高くなるとともに，色相のｂ*値が０．７０と低くなり，目に優しい色合いを呈する製品ではなかった。このことから，印刷用塗工紙の古紙パルプの含有量を増やしたり，製品の坪量や密度を小さくすると，蛍光強度が高くなるとともに，色相のｂ*値が小さくなり，白色に近づく傾向にあることがわかる。
【００５８】
比較例２のトイレットペーパー製品（ダブル）は，印刷用塗工紙の古紙パルプを原料５０重量％で含み，バージンパルプ（ＬＢＫＰ）を原料５０重量％で含むものとした。また，比較例２は，坪量が１５．３ｇ／ｍ２，紙厚が１１３μｍ，密度が０．２７１ｇ／ｃｍ３であり，キャレンダ圧は負荷しなかった。その結果，比較例２のトイレットペーパー製品は，蛍光強度が１．６７と良好な範囲であるものの，色相のｂ*値が３．３８と極めて高くなり，黄色味が強すぎる製品となった。このことから，バージンパルプの含有量を増やして，古紙パルプの含有量を減らすと，色相のｂ*値が高くなり，黄色に近づく傾向にあることがわかる。ｂ*値が３．０を超える製品は，黄色味が強くなり過ぎてしまい，消費者に嫌厭されるおそれがある。
【００５９】
比較例３のトイレットペーパー製品（ダブル）は，印刷用塗工紙の古紙パルプを含まず，バージンパルプとしてＬＢＫＰを原料８０重量％，ＮＢＫＰを原料２０重量％で含むものとした。また，比較例３は，坪量が１６．６ｇ／ｍ２，紙厚が１１９μｍ，密度が０．２７９ｇ／ｃｍ３であり，キャレンダ圧は４ｋｇ／ｃｍに設定した。その結果，比較例３のトイレットペーパー製品は，蛍光強度が０．０９となるとともに，色相のｂ*値が５．６８と極めて高くなり，黄色味が強すぎる製品となった。このことから，バージンパルプの含有量を増やすと，色相のｂ*値が高くなり，黄色に近づく傾向にあることがわかる。ｂ*値が３．０を超える製品は，黄色味が強くなり過ぎてしまい，消費者に嫌厭されるおそれがある。
【００６０】
本実施例により，印刷用塗工紙の古紙パルプを原料５０重量％以上，原料残部にバージンパルプを含む原料を用いて，白色度が７５％以上，蛍光強度が１．５〜３．０％，色相のｂ*値が１．５〜３．０となる衛生用紙を抄造可能であることが実証された。このような衛生用紙は，目に優しい色合い呈するものとなる。また，衛生用紙は，利用用途の少ない印刷用塗工紙の古紙パルプを主原料としているため，環境性能も高いといえる。
【００６１】
以上，本願明細書では，本発明の内容を表現するために，本発明の実施形態及び実施例の説明を行った。ただし，本発明は，上記実施形態及び実施例に限定されるものではなく，本願明細書に記載された事項に基づいて当業者が自明な変更形態や改良形態を包含するものである。
【産業上の利用可能性】
【００６２】
本発明は，家庭用の衛生用紙やティシュペーパー製品の製造業において好適に利用しうる。